СПОСОБ И УСТАНОВКА ДЛЯ ПОЛУЧЕНИЯ КОКСА ОБРАБОТКОЙ СЕРОСОДЕРЖАЩИХ ОСТАТКОВ ПРОЦЕССА НЕФТЕПЕРЕРАБОТКИ; НЕФТЯНОЙ КОКС, ОБРАЗОВАННЫЙ ИЗ СЕРОСОДЕРЖАЩИХ ОСТАТКОВ

1. Способ обработки серосодержащих остатков процесса нефтепереработки, в котором указанные остатки превращаются в кокс в коксовой печи, отличающийся тем, что указанные остатки перед коксованием измельчают и смешивают с карбонатом кальция; тем, что полученную смесь перед коксованием уплотняют, и тем, что часть карбоната кальция вместе с частью серы, содержащейся в указанных остатках, превращается при последующем коксовании в сульфид кальция.
2. Способ по п. 1, отличающийся тем, что остатки процесса нефтепереработки в пересчете на безводное состояние имеют содержание серы от 2 до 6 мас. %, содержание летучих газообразных компонентов от 14 до 22 мас. % и содержание золы менее 2 мас. %.
3. Способ по п. 1, отличающийся тем, что остатки процесса нефтепереработки перед смешиванием с карбонатом кальция измельчают до такой степени, чтобы массовая доля по меньшей мере 80% указанных остатков присутствовала в виде частиц диаметром менее 3 мм.
4. Способ по п. 1, отличающийся тем, что массовая доля по меньшей мере 80% карбоната кальция подается в виде зерен диаметром менее 3 мм.
5. Способ по п. 1, отличающийся тем, что полученный из смеси кокс охлаждают сухим способом без добавления воды.
6. Способ по п. 1, отличающийся тем, что доля карбоната кальция в смеси перед коксованием составляет от 5 до 30 мас. %.
7. Способ по п. 1, отличающийся тем, что влагосодержание смеси перед коксованием составляет от 4 до 10 мас. %.
8. Способ по п. 1, отличающийся тем, что уплотненная перед коксованием смесь образует единый брикет с пределом прочности при сжатии по меньшей мере 40 кПа.
3
9. Способ по п. 1, отличающийся тем, что уплотненная перед коксованием смесь образует единый брикет плотностью от 850 до 1250 кг/м.
10. Способ по п. 1, отличающийся тем, что к смеси в дополнение к карбонату кальция и остаткам процесса нефтепереработки добавляют каменный уголь в количестве до 50 мас. %.
11. Способ по любому из пп. 1-10, отличающийся тем, что полученный коксованием кокс вместе с железной рудой используется в доменной печи для производства черного металла.
12. Нефтяной кокс, образованный из серосодержащих остатков процесса нефтепереработки и полученный способом по любому из пп. 1-11, отличающийся равномерным распределением сульфида кальция с количественной долей от 3 до 25 мас. %.
13. Установка получения кокса для производства кокса из серосодержащих остатков процесса нефтепереработки, содержащая
устройство для измельчения указанных серосодержащих остатков,
устройство для компактирования с образованием единого брикета для последующего коксования и
коксовую печь,
отличающаяся тем, что она содержит смеситель, расположенный перед устройством для компактирования, установку сухого тушения кокса, расположенную после коксовой печи, а также накопитель и устройство подачи, которое приспособлено для подачи карбоната кальция в заданном количестве в смеситель.
14. Установка получения кокса по п. 13, отличающаяся тем, что установка сухого тушения кокса содержит парогенератор.
15. Установка получения кокса по п. 13 или 14, отличающаяся тем, что она содержит по меньшей мере один датчик, который предназначен для определения по меньшей мере одного параметра, выбранного из группы, включающей
влагосодержание измельченных остатков процесса нефтепереработки,
карбоната кальция или приготовленной смеси;
величину зерна измельченных остатков процесса нефтепереработки,
карбоната кальция или приготовленной смеси;
плотности приготовленной смеси.